FR 2350445 A1 19771202 FR 7713563 A 19770504 La présente inve-ntion.concernela pose de décorations de surface facilement interchangeables sur des surfaces de murs, de plafonds et/ou de sols. Usuellement, les décorations de surface en pierre, céramique, bois, métal et autres, en particulier les carreaux de fai- ence et les dalles, sont appliquées sur des murs, des plafonds et des sols sur une couche intermédiaire en ciment ou collées au moyen de colles. Cette technique de fixation des décorations de surface ne permet pas en général d'enlever, de replacer ou de changer certains éléments individuels ou la décoration entière sans en même temps 11 endommager ou la détériorer,- et par conséquent la rendre inutilisable.Ces inconvénients sont surtout extraordinairement gênants lorsqu'on ne désire qu'une décoration temporaire, mais en même temps très adhérente sur la surface à décorer, comme par exemple dans le domaine des expositions, dans les stands de foire, ainsi qu 'également dans le secteur de la construction, lorsque, par exemple dans le cas de tres grosses fissures sous tension ou d'autres dommages à réparer dans des constructions neuves, on ne désire pas immédiatement obtenir une fixation définitive des décorations de surface, qui doivent être deplacées ultérieurement. l'invention fournit ici une aide décisive et offre de nombreuses possibilités de poser des décorations de surface, par exemple uniquement à titre d'essai et pour une durée assez courte, avant de les fixer éventuellement de façon durable à une date ultérieure. Le procédé selon l'invention pour poser des décorations de surface facilement interchangeables, en pierre, céramique, bois, métal, etc. sur des murs, des plafonds et/ou des sols de mêmes matériaux ou de matériaux différents, est caractérisé en ce qu'on applique sur l'une des deux surfaces en contact à l'état final une couche d'un liant chargée de poudre de fer, et sur l'autre de ces deux surfaces une couche d'un liant chargée d'une poudre magnétique, cette dernière procurant de façon connue un effet magnétisant qui fixe la décoration sur la surface à décorer. Il est donc ainsi possible, soit d'appliquer la couche magnétisable sur les surfaces des parties décoratives, soit d' ap- pliquer la couche magnétisable sur la surface- à décorer et en conséquence d'appliquer la couche chargée de poudre de fer sur la surface opposée et de faire durcir. Comme poudre magnétique, on peut utiliser les matériaux du commerce à base métallique ou oxydée, et, outre le fer magnétique, on peut utiliser également des alliages de fer et des alliages d'autres métaux tels que les oxydes de fer et les ferrites. Comme liant pour les couches très chargées, on peut avoir recours à des mastics inorganiques et également organiques, qui durcissent aux températures ambiantes ou à des températures plus élevées, et si besoin est à l'aide de catalyseurs et d'accé aérateurs et qui enrobent des matières de charge pulvérulentes indiquées ci-dessus. Comme mastics à base inorganique, on peut utiliser le plâtre, un enduit imperméable ou des ciments, auxquels cas il est en fait possible d'appliquer les surfaces à décorer directement sur une telle base, par exemple en utilisant en même temps des matières inertes ou des charges de renforcement, et d'éviter de cette façon l'application-d'une couche de fixation supplémentaire. Pour le procédé selon l'invention, les mastics à base organique appropriés sont les masses plastiques fluides du commerce, de préférence des systèmes non-aqueux; à cet égard aussi bien les masses plastiques durcissant à la chaleur que les matières plastiques durcissant à plus basse température sous l'influ- ence de combinaisons connues en soi de catalyseurs et d'accélérateurs conviennent. Dans ce cas également, on peut monter sur une telle base aussi bien les surfaces à décorer que les décorations de surface. On peut par exemple utiliser des matières plastiques fluides à base de résines alkydes et également des polyesters insaturés, qui sont modifiés le cas échéant avec d'autres monomères, des résines époxydes, des polyuréthanes et des polymères à base de composés vinyliques et/ou acryliques. Les polyesters copolymérisables avec des composés monovinyliques ou des dérivés acryliques en présence de peroxydes, ainsi que les mélanges d'esters acryliques et/ou méthacryliques monomères et polymères durcissant à plus basses températures en présence de catalyseurs Redox s 'avèrent particulièrement avantageux. auprès que les mastics contenant la poudre magnétique ont été appliqués et durcis, la couche formée qui a été appliquée sur la décoration de surface ou sur la surface à décorer est magnétisée d'une façon connue en soi, grâce à quoi il n'est pas nécessaire de placer le matériau dans un champ magnétique. Finalement, les parties magnétisées sont appliquées de façon bien adhérente sur les surfaces voulues ou ce sont les parties non-magnétisées qui sont appliquées de façon adhérente sur les surfaces magnétisées à décorer, d'où elles peuvent être retirées sans dommage en cas de- besoin, par exemple également pour une réparation néces saire. De cette façon, il devient même possible d'appliquer des carreaux de faïence sur des canalisations de chauffage et d'eau mises à nu. Les décorations de surface peuvent alors être également disponibles à tout moment, si on le désire. Les exemples suivants sont donnés à titre d'illustration de l'invention et ne limitent aucunement celle-ci. rx{vs E 1. On a empâté 40 g d'un mélange de styrène monomère et d'un polyester insaturé à base d'anhydride maléique et de diéthyléne glycol (proportion du polyester dans le mélange : 80 %) avec 100 g de poudre de fer, 3 g de silice finement divisée et 1,5 g d'une dispersion à 50 ffi de peroxyde de benzoyle dans du phtalate de dibutyle, on a appliqué la pate sur une surface qui est soit l'élément de décoration, soit la surface à décorer et on a fait durcir. Une couche -dont la préparation est décrite dans l'exemple 3 adhérait parfaitement bien sur la couche ainsi formée. EXEMPLE 2. On a mélangé 20 g d'un polyester de-triméthylolpropane à base d'oxyde de propylène ayant un indice d'hydroxyle de 380 avec 20 g de polyméthylènepolyphénylisocyanate, obtenu par phosgénation d'une polyméthylènepolyphénylpolyamine et ayant à 250C une -viscosité de 100 centipoises; la polyméthylènepolyphénylpolyamine peut être préparée par condensation de l'aniline avec le formaldéhyde. A ce mélange de polyester et de polymétbylènepolyphényli- socyanate, on a ajouté 50 g de poudre de fer et 50 g de craie la vee et on a bien mélangé. Après addition de 2 g d'une dispersion à 50 % d'alumino-silicate de sodium dans l'huile de ricin et 0,2 g de N-méthyl-N'-diméthylaminoéthyl-pipérazine comme accélérateur, la masse appliquée sur une surface a durci en une couche dure qui prés-entant également une bonne adhérence avec une couche préparée selon l'exemple 3. Dans le mélange, la craie-lavée peut entre remplacée par du schiste en poudre. Et3EPIE 3. Pour obtenir un mastic magnétisable, on a mélange envi- ron 90 g du polyester insaturé de l'exemple 1 dans du styrène monomère avec des quantités variables d'une poudre magnétique à base de métal, après addition de la dispersion de peroxyde de benzoyle dans du phtalate de dibutyle ou sans addition de cette dispersion,on a appliqué sur la surface voulue et on a fait durcir. La poudre magnétique peut entre mélangée dans un rapport de 2:1 à 3:1 ou plus avec le mélange de polyester et de styrène. Après le durcissement, la couche formée est magnétisée et peut être utilisée pour fixer la décoration de surface par effet magnétique. REVENDICATIONS. 1. Procédé pour la pose de décorations de surface facilement interchangeables en pierre, céramique, bois, métal ou autres matériaux sur des surfaces de murs, de plafonds et/ou de sols en matériaux identiques ou différents, caractérisé en ce que, sur l'une des deux surfaces à opposer à l'état final, on applique et on fait durcir une couche d'un liant très chargée avec de la poudre de fer et sur l'autre surface on applique et on fait durcir une couche d'un liant très chargée avec une poudre magnétique qui magnétise l'autre couche d'une façon connue en soi et, sous l'effet magnétique, fixe la décoration sur la surface à décorer. 2. Procédé selon la revendication 9, caractérisé en ce qu'on utilise comme poudre magnétique un matériau métallique, 3. Procédé selon la revendication-1, caractérisé en ce qu'on utilise comme poudre magnétique des matériaux oxydés. 4 Procédé selon l'une quelconque des revendications 1 à 3, caracterisé en ce que, dans les couches très chargées, on utilise comme liant des mastics inorganiques ou organiques. 5. Procédé selon lfune quelconque des revendications 1 à 4, caractérisé en ce mulon utilise comme mastic inorganique des ciments, un enduit imperméable ou du plâtre. 6. Procédé selon l'une quelconque des revendications 1 à caractérisé en ce qu'on utilise comme mastics organiques des matières plastiques liquides, de préférence non-aqueuses, durcissant à froid ou à chaud. 7Procédé selon l'une quelconque des revendications 1 à 6, caractérisé en ce que, dans les mastics, on utilise en outre des catalyseurs ou des accélérateurs de durcissement connus en soi. 8. Procédé selon l'une des revendications 6 ou 7, caractérisé en ce qu'on utilise, comme matière plastique liquide, des matières plastiques à base de résines alBwvies, des polyesters insaturés éventuellement modifiés, des polyuréthanes ; des résines époxydes ou des polymères à base de composés vinyliques etZou a acryliques. 9. Procédé selon la revendication 8, caractérisé en ce qu'on utilise des polyesters copolymérisables avec des composés monovinyliques ou des dérivés acryliques en présence de composés peroxydes. 10. Procédé selon la revendication 8, caractérisé en ce qu'on utilise des mélanges d'esters acryliques et/ou méthacryli ques monomères et polymères, durcissables a plus basses températures en présence de catalyseurs Redox.